(57)【要約】本発明は、エレクトロルミネセンスデバイスを提供し、これは、照射されるまで透明である、エレクトロルミネセンスパネルを備える。本発明はさらに、照射されるまで透明である、エレクトロルミネセンス発光パネルを製造する方法であって、該方法は、透明な第１の電極層を透明な基板に配置する工程；透明な誘電体層を該第１の電極に配置する工程；エレクトロルミネセンス材料の層を該誘電体層に配置する工程；透明な第２の電極層を該エレクトロルミネセンス材料の層に配置する工程；および、アウトライニング電極を該第２の電極層に配置する工程；を包含し、ここで該エレクトロルミネセンス層は：該第１の電極層および該第２の電極層に印加される電圧の存在下で光を放射し；そして、該第１の電極層および該第２の電極層に印加される電圧の非存在下では透明である、方法を提供する。【特許請求の範囲】
【請求項１】
エレクトロルミネセンス発光パネルであって、該発光パネルは、照射されるまで透明であり、該発光パネルは、以下：
基板；
透明な第１の電極層；
誘電体層；
エレクトロルミネセンス材料の層；
透明な第２の電極層；および、
フロントアウトライニング電極層；
を備え、ここでエレクトロルミネセンス層は：
該第１の電極層および該第２の電極層に印加される電圧の存在下で光を放射し；そして、
該第１の電極層および該第２の電極層に印加される電圧の非存在下では透明である、
エレクトロルミネセンス発光パネル。
【請求項２】
前記透明な第２の電極層および前記フロントアウトライニング電極層が、同一の層である、請求項１に記載のパネル。
【請求項３】
前記エレクトロルミネセンス材料が、ポリ（ｐ−フェニレンビニレン）およびポリ［２−メトキシ−５−（２’−エチルヘキシルオキシ）−１，４−フェニレンビニレン］からなる群から選択される発光ポリマーを含む、請求項１に記載のパネル。
【請求項４】
前記エレクトロルミネセンス材料が、トリス（８−ヒドロキシキノラト）アルミニウム、テトラ（２−メチル−８−ヒドロキシキノラト）ホウ素、およびリチウム塩からなる群から選択されるＯＬＥＤ（有機発光デバイス）を含む、請求項１に記載のパネル。
【請求項５】
前記第１の電極層が、インジウムスズ酸化物（ＩＴＯ）を含有する、請求項１に記載のパネル。
【請求項６】
前記第２の電極層が、インジウムスズ酸化物（ＩＴＯ）を含有する、請求項１に記載のパネル。
【請求項７】
前記第１の電極層が、ポリピロール、ポリ（３，４−エチレンジオキシチオフェン）（ＰＤＯＴ）、ポリ（３，４−プロピレンジオキシチオフェン）（ＰＤＯＴ）、およびポリフェニレンアミンイミンからなる群から選択される導電性ポリマーを含有する、請求項１に記載のパネル。
【請求項８】
前記第２の電極層が、ポリピロール、ポリ（３，４−エチレンジオキシチオフェン）（ＰＤＯＴ）、ポリ（３，４−プロピレンジオキシチオフェン）（ＰＤＯＴ）、およびポリフェニレンアミンイミンからなる群から選択される導電性ポリマーを含有する、請求項１に記載のパネル。
【請求項９】
前記透明誘電体層が、ポリスチレン、ポリエチレン、ポリ（メタクリル酸メチル）、ポリビニルブチラール、ポリジメチルシロキサン、テフロン（登録商標）、ポリクロロプレン、およびシアノエチルセルロースからなる群から選択されるポリマーを含有する、請求項１に記載のパネル。
【請求項１０】
前記透明誘電体層が、二酸化ケイ素、酸化アルミニウム、チタン酸バリウム、酸化チタン、およびチタン酸ストロンチウムからなる群から選択される無機物質をさらに含有する、請求項１に記載のパネル。
【請求項１１】
前記フロントアウトライニング電極が、銀または炭素を含有する、請求項１に記載のパネル。
【請求項１２】
前記フロントアウトライニング電極が、ポリピロール、ポリ（３，４−エチレンジオキシチオフェン）（ＰＤＯＴ）、ポリ（３，４−プロピレンジオキシチオフェン）（ＰＤＯＴ）、およびポリフェニレンアミンイミンからなる群から選択される導電性ポリマーを含有する、請求項１に記載のパネル。
【請求項１３】
照射されるまで透明である、エレクトロルミネセンス発光パネルを製造する方法であって、該方法は、以下：
透明な第１の電極層を透明な基板に配置する工程；
透明な誘電体層を該第１の電極に配置する工程；
エレクトロルミネセンス材料の層を該誘電体層に配置する工程；
透明な第２の電極層を該エレクトロルミネセンス材料の層に配置する工程；および、
アウトライニング電極を該第２の電極層に配置する工程；
を包含し、ここで該エレクトロルミネセンス層は：
該第１の電極層および該第２の電極層に印加される電圧の存在下で光を放射し；そして、
該第１の電極層および該第２の電極層に印加される電圧の非存在下では透明である、
方法。
【請求項１４】
前記透明な第２の電極層および前記フロントアウトライニング電極が、同一の層である、請求項１３に記載の方法。
【請求項１５】
前記配置工程のいずれかが、印刷プロセスによって実施される、請求項１３に記載の方法。
【請求項１６】
前記印刷プロセスが、無電解メッキ、スクリーン印刷、ハンドプリント、およびインクジェットプリントからなる群から選択される、請求項１５に記載の方法。
【請求項１７】
前記プリント工程が、無電解メッキである、請求項１６に記載の方法。
【請求項１８】
前記エレクトロルミネセンス材料が、ポリ（ｐ−フェニレンビニレン）およびポリ［２−メトキシ−５−（２’−エチルヘキシルオキシ）−１，４−フェニレンビニレン］からなる群から選択される発光ポリマーを含む、請求項１３に記載の方法。
【請求項１９】
前記エレクトロルミネセンス材料が、トリス（８−ヒドロキシキノラト）アルミニウム、テトラ（２−メチル−８−ヒドロキシキノラト）ホウ素、およびリチウム塩からなる群から選択されるＯＬＥＤ（有機発光デバイス）を含む、請求項１３に記載の方法。
【請求項２０】
前記第１の電極層が、インジウムスズ酸化物（ＩＴＯ）を含有する、請求項１３に記載の方法。
【請求項２１】
前記第２の電極層が、インジウムスズ酸化物（ＩＴＯ）を含有する、請求項１３に記載の方法。
【請求項２２】
前記第１の電極層が、ポリピロール、ポリ（３，４−エチレンジオキシチオフェン）（ＰＤＯＴ）、ポリ（３，４−プロピレンジオキシチオフェン）（ＰＤＯＴ）、およびポリフェニレンアミンイミンからなる群から選択される導電性ポリマーを含有する、請求項１３に記載の方法。
【請求項２３】
前記第２の電極層が、ポリピロール、ポリ（３，４−エチレンジオキシチオフェン）（ＰＤＯＴ）、ポリ（３，４−プロピレンジオキシチオフェン）（ＰＤＯＴ）、およびポリフェニレンアミンイミンからなる群から選択される導電性ポリマーを含有する、請求項１３に記載の方法。
【請求項２４】
前記透明誘電体層が、ポリスチレン、ポリエチレン、ポリ（メタクリル酸メチル）、ポリビニルブチラール、ポリジメチルシロキサン、Ｔｅｆｌｏｎ（登録商標）、ポリクロロプレン、およびシアノエチルセルロースからなる群から選択されるポリマーを含有する、請求項１３に記載の方法。
【請求項２５】
前記透明誘電体層が、二酸化ケイ素、酸化アルミニウム、チタン酸バリウム、酸化チタン、およびチタン酸ストロンチウムからなる群から選択される無機物質をさらに含有する、請求項１３に記載の方法。
【請求項２６】
前記フロントアウトライニング電極が、銀または炭素を含有する、請求項１３に記載の方法。
【請求項２７】
前記フロントアウトライニング電極が、ポリピロール、ポリ（３，４−エチレンジオキシチオフェン）（ＰＤＯＴ）、ポリ（３，４−プロピレンジオキシチオフェン）（ＰＤＯＴ）、およびポリフェニレンアミンイミンからなる群から選択される導電性ポリマーを含有する、請求項１３に記載の方法。
【発明の詳細な説明】
【技術分野】
【０００１】
（発明の分野）
本発明は、概して、エレクトロルミネセンス発光パネルに関し、より詳細には、照射されるまで透明であるエレクトロルミネセンス発光パネルに関する。
【背景技術】
【０００２】
（問題）
エレクトロルミネセンス（ＥＬ）パネルは、エレクトロルルミネセンス材料を代表的には電場により励起することによって、光が発せられる、表面領域光源である。既存のＥＬパネルは、２つの電極層を形成する２つの金属シート表面間に配置された適切なリン光体（ｐｈｏｓｐｈｏｒ）を使用し、そのシート表面の一方のみが透明であり得る。電流が、そのリン光体材料を励起させて光を発するために、電極層に印加される。そのようなエレクトロルミネセンスパネルは、代表的には、層状材料の細長い可撓性の片から形成され、多くの種々の形状およびサイズでの使用に適合可能である。
【０００３】
エレクトロルミネセンスパネルを使用するための理由のうちのいくつかには、種々の明るい色の均一な光の源を提供する能力、および感知可能な熱も実質的な電流ドレインも生じることなく冷たい光を発する能力が挙げられる。しかし、以前のＥＬパネルは、透明ではなく、従って、光を透過することも窓として機能することもし得なかった。
【発明の開示】
【課題を解決するための手段】
【０００４】
（解決法）
本エレクトロルミネセンスパネルは、発光ポリマーまたは他のエレクトロルミネセンス（ＥＬ）材料を含む、照明層を備え、このＥＬ材料は、そのＥＬ材料が発光するように印加された電位により電圧印加されるまで、透明である。このパネルが適切に電圧印加された場合、このパネルは、照明層から発光する。発光する場合、その照明層領域は、本質的に光不透過性になる。
【０００５】
本発明は、印刷または沈着された電導性インク（例えば、銅、ニッケル、または白金）の使用を包含し、この電導性インクは、薄層状態で高導電性および高透明性度を有する。本エレクトロルミネセンスパネルを製造するためのプロセスは、その表面上に白金触媒を印刷する工程、活性化のためにその触媒を乾燥する工程、その後、コートした基材を銅メッキ溶液浴中に浸漬し、リンスし、そして乾燥する工程を包含する。触媒の濃度、触媒フィルムの厚さ、および銅メッキ浴中での浸漬時間は、沈着される金属の厚さを決定する。
【０００６】
既存のエレクトロルミネセンス（ＥＬ）パネルと対照的に、ここに記載されるプロセスに従って製造されたＥＬパネルは、印加された電位の非存在下で透明であり、このことにより、そのＥＬパネルは、広範囲の適用に適用可能である。これらのパネルは、窓またはディスプレイパネルが現在使用されている実際上任意の適用（屋内でも屋外でも）において、使用され得る。ここに記載される技術はまた、印刷可能なバッテリ、燃料電池、および太陽電池のための、電極の印刷パターンに適用され得る。この技術の利点は、導電性インクに関して、低コストにて高導電性かつ高透明性度であることである。
【０００７】
（詳細な説明）
「エレクトロルミネセンス多重セグメントディスプレイデバイス」に関する２００１年３月２２日出願の米国特許出願０９／８１５，０７８号は、発光ポリマー（ＬＥＰ）を含む材料からエレクトロルミネセンスディスプレイデバイスを製造するためのシステムを開示し、その開示は、本明細書中に参考として援用される。本エレクトロルミネセンスパネルは、発光ポリマー（ＬＥＰ）または他のエレクトロルミネセンス（ＥＬ）材料を含む、照明層を備え、このＥＬ材料は、そのＥＬ材料が発光するように印加された電位により電圧印加されるまで、透明である。このパネルが適切に電圧印加された場合、このパネルは、照明層から発光する。これは、そのパネルの特定の領域が照射されるのを可能にするようにパターン化され得る。発光する場合、その照明層領域は、本質的に光不透過性になる。エレクトロルミネセンス材料でパターン化またはコートされていない領域は（存在する場合は）、照明層の状態に関わらず、透明のままである。
【０００８】
適切な発光ポリマーとしては、ポリピリジン，ポリ（ｐ−フェニレンビニレン）またはポリ［２−メトキシ−５−（２’−エチルヘキシルオキシ）−１，４−フェニレンビニレン］，ポリ［２−メトキシ−５−（２−エチルヘキシルオキシ）−１，４−フェニレン−ビニレン］；ポリ［（２−メトキシ−５−（２−エチルヘキシルオキシ）−１，４−フェニレン−ビニレン）−ａｌｔ−ｃｏ−（４，４’−ビフェニレン−ビニレン）］；ポリ［（９，９−ジオクチル−２，７−ジビニレンフルオレニレン）−ａｌｔ−ｃｏ−（９，１０−アントラセン）］；ポリ［（９，９−ジオクチル−２，７−ジビニレンフルオレニレン）−ａｌｔ−ｃｏ−（４，４’−ビフェニレン）］；ポリ［｛９，９−ジオクチル−２，７−ジビニレン−フルオレニレン｝−ａｌｔ−ｃｏ−｛２−メトキシ−５−（２−エチル−ヘキシルオキシ）−１，４−フェニレン｝］；ポリ［｛９，９−ジオクチル−２，７−ビス（２−シアノビニレン−フルオレニレン｝−ａｌｔ−ｃｏ−｛２−メトキシ−５−（２−エチルヘキシルオキシ）−１，４−フェニレン｝］；ポリ［２−メトキシ−５−（２−エチルヘキシルオキシ）−１，４−（１−シアノビニレンフェニレン）］；ポリ［｛９，９−ジヘキシル−２，７−ビス（１−シアノビニレン）  フルオレニレン｝−ａｌｔ−ｃｏ−｛２，５−ビス（Ｎ，Ｎ’−ジフェニルアミノ）−１，４−フェニレン｝］；ポリ［｛９−エチル−３，６−ビス（２−シアノビニレン）カルバゾリレン）｝−ａｌｔ−ｃｏ−｛２−メトキシ−５−（２−エチルヘキシルオキシ）−１，４−フェニレン｝］；ポリ［（９，９−ジ（２−エチルヘキシル）−フルオレニル−２，７−ジイル）−ｃｏ−（Ｎ，Ｎ’−ジフェニル）−Ｎ，Ｎ’−ジ−（ｐ−ブチルフェニル）−１，４−ジアミノベンゼン］；ポリ［２−（６−シアノ−６−メチルヘプチルオキシ）−１，４−フェニレン）；ポリ［｛９，９−ジオクチルフルオレニル−２，７−ジイル｝−ｃｏ−｛１，４−（２，５−ジメトキシ）ベンゼン｝］；ポリ［｛９，９−ジオクチルフルオレニル−２，７−ジイル｝−ｃｏ−｛１，４−（２，５−ジメトキシ）ベンゼン｝］；ポリ［（９，９−ジオクチルフルオレニル−２，７−ジイル）−ｃｏ−（１，４−エチレニルベンゼン）］；ポリ［（９，９−ジオクチルフルオレニル−２，７−ジイル）−ｃｏ−（１，４−ジフェニレン−ビニレン−２−メトキシ−５−｛２−エチルヘキシルオキシ｝−ベンゼン）］；ポリ［（９，９−ジヘキシルフルオレニル−２，７−ジビニレンフルオレニレン）］；ポリ［（９，９−ジヘキシル−２，７−（２−シアノジビニレン）−フルオレニレン）］；ポリ［（９，９−ジオクチルフルオレニル−２，７−ジイル）−ｃｏ−（１，４−ビニレンフェニレン）］；ポリ［（９，９−ジオクチルフルオレニル−２，７−ジイル）−ｃｏ−（１，４−ビニレンフェニレン）］；ポリ（９，９−ジオクチルフルオレニル−２，７−ジイル；ポリ（９，９−ジヘキシルフルオレニル−２，７−ジイル）；ポリ［９，９−ジ−（２−エチルヘキシル）−フルオレニル−２，７−ジイル］；ポリ［（９，９−ジオクチルフルオレニル−２，７−ジイル）−ｃｏ−（Ｎ，Ｎ’−ジフェニル）−Ｎ，Ｎ’−ジ（ｐ−���チルオキシフェニル）−１，４−ジアミノベンゼン）］；ポリ［（９，９−ジオクチルフルオレニル−２，７−ジイル）−ａｌｔ−ｃｏ−（Ｎ，Ｎ’−ジフェニル）−Ｎ，Ｎ’−ジ（ｐ−ブチルオキシ−フェニル）１，４−ジアミノベンゼン）］；ポリ［（９，９−ジヘキシルフルオレニル−２，７−ジイル）−ｃｏ−（１，４−ベンゾ−｛２，１’，３｝−チアジアゾール）］；ポリ［（９，９−ジヘキシルフルオレニル−２，７−ジイル）−ａｌｔ−ｃｏ−（９，１０−アントラセン）］；ポリ［（９，９−ジオクチルフルオレニル−２，７−ジイル）−ａｌｔ−ｃｏ−（Ｎ，Ｎ’−ビス｛４−ブチルフェニル｝−ベンジジン−Ｎ，Ｎ’−｛１，４−ジフェニレン｝）］；ポリ［（９，９−ジヘキシルフルオレニル−２，７−ジイル）−ａｌｔ−ｃｏ−（２−メトキシ−５−｛２−エチルヘキシルオキシ｝−１，４−フェニレン）］；ポリ［（９，９−ジヘキシルフルオレニル−２，７−ジイル）−ｃｏ−（９，エチル−３，６−カルバゾール）］；ポリ［（９，９−ジヘキシルフルオレニル−２，７−ジイル）−ａｌｔ−ｃｏ−（９，エチル−３，６−カルバゾール）］；ポリ［（９，９−ジヘキシルフルオレニル−２，７−ジイル）−ａｌｔ−ｃｏ−（９，９’−スピロビフルオレン−２，７−ジイル］；ポリ［（９，９−ジヘキシルフルオレニル−２，７−ジイル）−ｃｏ−（２，５−ｐ−キシレン）］；ポリ［（９，９ジヘキシルフルオレニル−２，７−ジイル）−ｃｏ−（３，５−ピリジン）］；ポリ［（９，９−ジヘキシルフルオレニル−２，７−ジイル）−ｃｏ−（１，４−フェニレン）］；ポリ［（９，９−ジヘキシルフルオレニル−２，７−ジイル）−ａｌｔ−ｃｏ−（９，９−ジ−｛５−ペンタニル｝−フルオレニル−２’，７’−ジイル；ポリ［（９，９−ジヘキシルフルオレニル−２，７−ジイル）−ｃｏ−（６，６’｛２，２’−ビピリジン｝）］；ポリ［（９，９−ジヘキシルフルオレニル−２，７−ジイル）−ｃｏ−（６，６’−｛２，２’：６’，２’’−ターピリジン｝）］；およびポリ［（９，９−ジヘキシルフルオレニル−２，７−ジイル）−ｃｏ−（Ｎ，Ｎ’ビス｛ｐ−ブチルフェニル｝−１，４−ジアミノフェニレン）］が挙げられる。これらはすべて、Ａｍｅｒｉｃａｎ  Ｄｙｅ  Ｓｏｕｒｃｅ，Ｉｎｃ．から市販されている。
【０００９】
代替形態において、ＬＥＰ粒子は、ＯＬＥＤ（有機発光デバイス）を含み得、ＯＬＥＤとしては、有機複合体および無機複合体が挙げられ、例えば、トリス（８−ヒドロキシキノラト）アルミニウム；テトラ（２−メチル−８−ヒドロキシキノラト）ボロン；リチウム塩；４，４’−ビス（９−エチル−３−カルバゾビニレン）−１，１’−ビフェニル；９，１０−ジ［（９−エチル−３−カルバゾイル）−ビニレニル）］−アントラセン；４，４’−ビス（ジフェニルビニレニル）−ビフェニル；１，４−ビス（９−エチル−３−カルバゾビニレン）−２−メトキシ−５−（２−エチルヘキシルオキシ）ベンゼン；トリス（ベンゾイルアセトナト）モノ（フェナントロリン）ユーロピウム（ＩＩＩ）；トリス（ジベンゾイルメタン）モノ（フェナントロリン）ユーロピウム（ＩＩＩ）；トリス（ジベンゾイルメタン）モノ（５−アミノフェナントロリン）ユーロピウム（ＩＩＩ）；トリス（ジナフトイルメタン）モノ（フェナントロリン）ユーロピウム（ＩＩＩ）；トリス（ビフェノイルメタン）モノ（フェナントロリン）ユーロピウム（ＩＩＩ）；トリス（ジベンゾイルメタン）モノ（４，７−ジフェニルフェナントロリン）ユーロピウム（ＩＩＩ）；トリス（ジベンゾイルメタン）モノ（４，７−ジメチル−フェナントロリン）ユーロピウム（ＩＩＩ）；トリス（ジベンゾイルメタン）モノ（４，７−ジヒドロキシ−フェナントロリン）ユーロピウム（ＩＩＩ）；トリス（ジベンゾイルメタン）モノ（４，７−ジヒドロキシルオキシ−フェナントロリン）ユーロピウム（ＩＩＩ）；リチウムテトラ（２−メチル−８−ヒドロキシキノリナト）ボロン；リチウムテトラ（８−ヒドロキシキノリナト）ボロン；４，４’−ビス（９−エチル−３−カルバゾビニレン）−１，１’−ビフェニル；ビス（８−ヒドロキシキノリナト）亜鉛；ビス（２−メチル−８−ヒドロキシキノリナト）亜鉛；イリジウム（ＩＩＩ）トリス（２−フェニルピリジン）；トリス（８−ヒドロキシキノリン）アルミニウム；およびトリス［１−フェニル−３−メチル−４−（２，２−ジメチルプロパン−１−オイル）−ピラゾリン−５−オン］−テルビウムである。これらのうちの多くは、Ａｍｅｒｉｃａｎ  Ｄｙｅ  Ｓｏｕｒｃｅ，Ｉｎｃ．から市販されている。
【００１０】
本エレクトロルミネセンス（ＥＬ）パネルのために使用される構成のうちの１つは、透明基材を利用し、この透明基材上に、その後、透明リア電極、透明誘電体層、照明層（例えば、発光ポリマー）、透明フロント電極、および銀（または他の導電性材料）フロント電極リードが印刷される。
【００１１】
本発明は、適切な任意の印刷法によって、導電性インクを印刷または沈着するプロセスを包含し、この印刷法としては、スクリーン印刷、ハンドプリント、インクジェットプリントおよび無電解メッキが挙げられる。このプロセスにおいて、この導電性インクとしては、銅、ニッケル、または白金が挙げられ得、これらは、薄層において高い導電性および高い透明性度を有する。本エレクトロルミネセンスパネルを製造するためのプロセスは、触媒を基材上に印刷または沈着する工程、活性化のために触媒を乾燥する工程、その後、コートした基材を銅メッキ溶液浴中に浸漬し、リンスし、そして乾燥する工程を包含する。触媒の濃度、触媒フィルムの厚さ、および適切な金属メッキ浴中での浸漬時間が、沈着される金属の厚さを決定する。電気伝導性材料（銅および導電性ポリマー（例えば、ＰＤＯＴ、ポリアニリン、ポリピロールなど）を含む）の薄いコーティングは、透明であり、そして、エレクトロルミネセンススタック中で透明電極を形成するために使用され得、一方、より厚いフィルムが、このパネル中でフロント電極リードおよびリア電極リードとして使用され得ることが観察された。
【００１２】
図１Ａは、エレクトロルミネセンス照射パネル１００の例示的実施形態の概略図であり、このパネルは、基材１０１、リア電極層１０２、誘電体層１０３、照明層１０４、電気伝導性層１０５、およびフロントアウトライニング電極リード（「フロント電極」）１０６を備える。図１Ａに示されるように、電圧印加されていない状態（すなわち、電力を印加されていない場合）、パネル１００は、本質的に透明であり、そして矢印１１０ａおよび１１０ｂにより示されるように、両方の方向にそのパネルを光が通ることを許容する。代替的な実施形態において、電気伝導層１０５およびフロントアウトライニング電極リード（「フロント電極」）１０６が、組み合わされ得る。
【００１３】
図１Ｂは、電位がリア電極１０２と導電層１０５との間に印加される場合の、エレクトロルミネセンス照明パネル１００の概略図である。作動の際に、電位が、電極１０２と１０５との間に印加されて、パネル１００の照明を引き起こす。印加電圧は、照明層１０４において使用される材料の型に依存して、ＡＣまたはＤＣのいずれであってもよい。電圧は、リード１１２を介してリア電極１０２に、そしてリード１１３を介してフロント電極１０５に印加され、このリード１１３は、フロントアウトライニング電極１０６によって、フロント電極に電気的に接続される。電源または制御装置（図示せず）からリード１１２／１１３への電気的接続は、リード１１２ａ／１１３ａとして示される。
【００１４】
適切な電力がパネル１００に印加される場合、照明層１０４は、矢印１１１によって示されるように、両方の方向に光を放出する。同時に、いずれかの方向からの入射光（矢印１１０ｃおよび１１０ｄによって示される）が、照明層１０４によって反射および／または吸収されて、光がパネル１００を通過すること、または照明層がパターン化されている場合には、エレクトロルミネセンス材料を含むパネルの領域を通過することを、効果的にブロックする。
【００１５】
図２は、図１Ａ／１Ｂに示されるエレクトロルミネセンスパネルを製造するための工程の、例示的な順序を示すフローチャートである。本発明のパネル１００の製造は、図１Ａ／１Ｂ、および図２を、互いに関連付けて見ることによって、最もよく理解される。
【００１６】
工程２０５〜２２０において、リア電極１０２が、基板１０１の前表面の上に適用される。基板１０１は、非導電性の透明材料（例えば、ポリエステルフィルム、ポリカーボネート、または他の透明もしくは半透明のプラスチック材料）から形成される。
【００１７】
例示的な実施形態において、リア電極１０２は、導電性材料（銅、ニッケル、または白金のような金属、あるいはポリピロール、ポリ（３，４−エチレンジオキシチオフェン（ＰＤＯＴ）、ポリ（３，４−プロピレンジオキシチオフェン）（ＰＤＯＴ）、またはポリフェニレンアミンイミンなどのような導電性ポリマーが挙げられる）の非常に薄い層から形成される。１つの実施形態において、リア電極１０２は、ポリピロール、ポリ（３，４−エチレンジオキシチオフェン（ＰＤＯＴ）、およびポリフェニレンアミンイミンのような、導電性ポリマーを含み得る。例示的な実施形態において、リア電極１０２は、約１ミクロンと１０ミクロンとの間の厚さを有する。以下の実施例は、リア電極１０２が基板１０１上に製造され得るいくつかの方法を説明する。
【実施例】
【００１８】
（実施例１．）酢酸パラジウム（ＰｄＡｃ）インク処方物の２％ｗ／ｗの触媒溶液を、２．６グラムのＰｄＡｃ（ＡＰＭ，Ｉｎｃ．から入手した、ロット番号８５０５０４７）を、１３０．６グラムの蛍リン光体結合剤（ＤｕＰｏｎｔ  ＫＫＰ４１５として入手可能）に添加することによって、調製した。この触媒を、１５８メッシュのポリエステルスクリーンを通して、８０デュロメーターのスクイジーを使用して、ポリカーボネート上に手で印刷した（工程２０５）。コーティングされたシートを、２８５°Ｆで約５分間にわたって風乾した（工程２１０）。このシートを、銅浴に１分間浸漬した（工程２１５）。次いで、このシートをリンスし、そして乾燥させた（工程２２０）。これらのシートの抵抗を、Ｐｒｏｓｔａｔ（登録商標）  ＣＲＳ抵抗システムを用いて測定し、そして２．３８オーム／平方インチであることがわかった。
【００１９】
（実施例２．）ポリカーボネートシートを、エアブラシによって、上記触媒の適用に供し、そしてリア電極リード１１２として、銅を電着した。この設計における、１６０Ｖ、４００Ｈｚの方形波信号が適用される場合の１５平方インチの円形の光出力は、２７．１Ｃｄ／ｍ２であることがわかった。
【００２０】
（実施例３．）上で調製した触媒溶液を、ポリカーボネート上に、２６０メッシュのスクリーンを通して手で印刷した。この場合には、銅浴中への２分間の露出により、ブリスターのない平滑な銅フィルムが得られた。このシートの抵抗は、２．１８オーム／平方インチであることがわかった。
【００２１】
（実施例４．）上で調製した同じ触媒溶液を、３９０メッシュのスクリーンを通して手で印刷した。この場合には、銅浴中への４５秒間の浸漬により、光学的に透明な、均一な銅コーティングが生じた。その導電率は、３．６６オーム／平方であることがわかった。
【００２２】
上記実施例が示すように、適切な結合剤系中での白金触媒のスクリーン印刷を使用して、電極パターンおよびリードがＥＬデバイスにおいて必要とされる領域において、金属の無電解メッキを開始し得る。リア電極層１０２、およびパネル１００を製造する際に連続的に適用される層１０３〜１０６の各々は、任意の適切な方法（インクジェットプロセス、ステンシル、フラットコーティング、ブラッシング、ローリング、スプレーなどが挙げられる）によって適用され得ることが注目されるべきである。
【００２３】
リア電極層１０２は、基板１０１全体を覆い得るが、この層１０２は、代表的に、照明領域（以下に記載されるＬＥＰ層１０４によって覆われる領域）のみを覆う。リア電極リード１１２は、基板１０１上にスクリーン印刷され得るか、または電源もしくは制御装置への接続を容易にするために、基板を越えて延びる相互接続タブとして製造され得る。
【００２４】
工程２２５において、透明または半透明の誘電体層１０３が、リア電極層１０２の上に適用される。例示的な実施形態において、誘電体層１０３は、高い誘電定数の材料（例えば、透明かまたは半透明の絶縁性ポリマー（例えば、ポリスチレン、ポリエチレンポリ（メタクリル酸メチル）、ポリビニルブチラール、ポリジメチルシロキサン、Ｔｅｆｌｏｎ（登録商標）、またはポリクロロプレン、シアノエチルセルロースなど）を含み、この中に、高い誘電定数の絶縁性無機物質（例えば、二酸化ケイ素、酸化アルミニウム、チタン酸バリウム、酸化チタン、またはチタン酸ストロンチウム）が分散され得る。例示的な実施形態において、誘電体層１０３は、約０．１ミクロンと１００ミクロンとの間の厚さを有し得る。光の改善された透過のために、無機充填材および絶縁性ポリマーの屈折率が、可能な限り近いこともまた、好ましい。高い誘電定数を有する蛍リン光体層（例えば、シアノエチルセルロール）の代わりに結合剤を使用し、そして誘電体層を完全に排除することもまた、実行可能である１（１Ｙｏｓｈｉｍａｓａ  Ａ．Ｏｎｏ，「Ｅｌｅｃｔｒｏｌｕｍｉｎｅｓｃｅｎｔ  Ｄｉｓｐｌａｙｓ」Ｗｏｒｌｄ  Ｓｃｉｅｎｔｉｆｉｃ，Ｎｅｗ  Ｊｅｒｓｅｙ，１９９５，ｐ．１１）。
【００２５】
１つの実施形態に従って、誘電体層１０２は、照明領域と実質的に同じ形状を有するが、照明領域層を約１／１６インチ〜１／８インチ越えて延びる。あるいは、誘電体層１０２は、基板１０１の実質的に全体を覆い得る。
【００２６】
工程２３０において、エレクトロルミネセンス材料が、誘電体層２１０の上に適用されて、照明層１０４を形成する。照明層１０４は、図１Ａ、１Ｂ、および２に関して上に記載されたプロセスに従って、処方される。層１０４によって覆われる照明領域の大きさは、任意の適切な大きさであり得、好ましい範囲は、約１平方インチ〜１００平方インチである。本システムの例示的な実施形態において、照明層１０４は、発光ポリマー（例えば、ポリ（ｐ−フェニレンビニレン）またはポリ［２−メトキシ−５−（２’−エチルヘキシルオキシ）−１，４−フェニレンビニレン］）を含む。代替において、ＬＥＰ粒子は、ＯＬＥＤ（有機発光デバイス）（例えば、トリス（８−ヒドロキシキノラト）アルミニウム、テトラ（２−メチル−８−ヒドロキシキノラト）ホウ素、およびリチウム塩）を含む。本明細書中上で提供されるような、他の適切な発光ポリマーおよびＯＬＥＤが、使用され得る。発光ポリマーおよびＯＬＥＤは、低電圧で完全に作動し、そして薄い層に適用されることに適合可能である。
【００２７】
工程２３５において、半透明または透明な導電層１０５がＬＥＰ層１０４の上に印刷され、これは、ＬＥＰ領域１０４を約１／１６インチ〜１／８インチ越えて広がる。照明層を越えて導電層１０５が広がる距離は、パネルの大きさの関数である。従って、照明領域１０４を越える導電層１０５の広がりは、好都合には、照明層１０４の約２パーセントと１０パーセントとの間であり得る。例示的な実施形態において、導電層１０５は、スクリーン印刷可能なインク（例えば、ＤｕＰｏｎｔ７１６０）の形態のインジウムスズ酸化物（ＩＴＯ）粒子を含む。
【００２８】
代替の実施形態において、導電層はまた、工程５０５に関して上に記載された無電解プロセスによって形成され得る。薄い無電解コーティングの透明な性質、および印刷されたＩＴＯ（インジウムスズ酸化物層）（２００〜１０００オーム／平方インチの導電率を有する）と比較して比較的高いその導電率（４オーム／平方インチより小さい）に起因して、無電解メッキされた電極が、以前にＩＴＯから形成されたＥＬデバイス層の代わりとして使用され得る。さらに代替の実施形態において、導電層は、非金属であり、そして導電性ポリマー（例えば、ポリピロール、ポリ（３，４−エチレンジオキシチオフェン）（ＰＤＯＴ）、ポリ（３，４−プロピレンジオキシチオフェン（ＰＤＯＴ）、またはポリフェニレンアミンイミン）を含む。例示的な実施形態において、ＩＴＯの導電層１０５は、約２×１０−４インチと５×１０−４インチの間の厚さを有し得る。
【００２９】
工程２４０において、フロントアウトライニング電極層（ＦＯＥＬ）１０６（これは、銀または炭素のような導電性材料を含む）が、導電層１０５にエネルギーを移送するために、導電層１０５の外側周囲に適用される。フロント電極１０６は、パネル１００によって引き出される電流、および制御装置または電源からのパネルの長さに依存して、代表的に、１／１６インチ〜１／８インチの幅の細片、または導電層１０５の幅の約２パーセント〜２０パーセントである。例えば、フロント電極１０６は、制御装置から５０インチ延びるワイヤについては、約１／８インチ幅であり得る。
【００３０】
電極リード１１３は、ＦＯＥＬ１０６にスクリーン印刷され得るか、またはＦＯＥＬを越えて延びる相互接続タブとして製造されて、電源もしくは制御装置への接続を容易にし得る。１つの実施形態において、フロントアウトライニング電極層１０６は、導電層１０５の外側周囲の実質的に全体に接触し、そしてリア電極１０２とは重ならない。
【００３１】
１つの実施形態において、フロント電極１０６は、導電層１０５の外側周囲のほんの約２５％に接触する。フロント電極は、約２５％〜約１００％で、導電層１０５の外側周囲の任意の量と接触するよう製造され得る。フロントアウトライニング電極１０６は、例えば、スクリーン印刷可能なインク（例えば、ＤｕＰｏｎｔ  ７１４５）を形成する銀粒子を含み得る。
【００３２】
代替の実施形態において、フロントアウトライニング電極１０６は、非金属であり、そして半透明または透明であり、そして導電性ポリマー（例えば、ポリピロール、ポリ（３，４エチレンジオキシチオフェン（ＰＤＯＴ）、ポリ（３，４プロピレンジオキシチオフェン）（ＰＤＯＴ）、またはポリフェニレンアミンイミン）を含む。フロント電極およびリア電極１０６／１０２を、上記の化合物のようなポリマーで製造することにより、パネル１００がより可撓性かつより耐久性かつ耐腐食性になる。例示的な実施形態において、銀のフロントアウトライニング電極層１０６は、約８×１０−４インチと１．１×１０−３インチとの間の厚さを有する。
【図面の簡単な説明】
【００３３】
【図１Ａ】図１Ａは、本発明に従うエレクトロルミネセンスパネルの図であり、電圧印加されていない状態のパネルを示す。
【図１Ｂ】図１Ｂは、図１Ａのエレクトロルミネセンスパネルの図であり、電圧印加された状態のパネルを示す。
【図２】図２は、図１Ａ／図１Ｂの実施形態に従うエレクトロルミネセンスパネルを製造するための例示的方法を示す、フローチャートである。
【図２】
2004531867.tif 000002
【国際公開パンフレット】
2004531867.tif 000003
2004531867.tif 000004
2004531867.tif 000005
2004531867.tif 000006
2004531867.tif 000007
2004531867.tif 000008
2004531867.tif 000009
2004531867.tif 000010
2004531867.tif 000011
2004531867.tif 000012
2004531867.tif 000013
2004531867.tif 000014
2004531867.tif 000015
2004531867.tif 000016
2004531867.tif 000017
2004531867.tif 000018
2004531867.tif 000019
【国際公開パンフレット（コレクトバージョン）】
2004531867.tif 000020
【国際調査報告】
2004531867.tif 000021